본 발명자 들 은 설비 및 판 변형 등 의 고려 시 양산 적용 이 용이 하 며 소성 변형능 및 극저온 에서 의 취성 파괴 정지 특성 이 우수 한 항 복강 도 552 MPa 급 라인 파이프 용 후강판 을 제조 하 는 방법 을 모색 하 던 중 Mo , Nb 및 Ti 을 복합 첨가 하 고 , 열간 압연 공정 중 오스테나이트 재결정 압연 종료 후 수 냉하 여 결정립 성장 을 억제 하 고 , 미재 결정 역 에서 압연 을 행하 고 Ar 3 온도 근방 에서 강 냉 을 실시 하 면 오스테나이트 유효 결정 립도 가 현저히 미세 화 되 어 취성 파괴 정지 특성 을 나타내 는 DWTT 특성 이 크 게 향상 되 며 등축 페라이트 와 베이 나이트 가 균일 하 게 분포 하 여 소성 변형능 도 향상 된다는 것 을 실험 을 통해 확인 하 고 , 그 실험 결과 에 기초 하 여 본 발명 을 완성 하 게 되 었 다 . 먼저 본 발명 의 강성 분 의 조성 범위 를 설명 한다 .